【手続補正書】
【提出日】平成23年4月14日(2011.4.14)
【手続補正１】
【補正対象書類名】特許請求の範囲
【補正対象項目名】全文
【補正方法】変更
【補正の内容】
【特許請求の範囲】
【請求項１】
ＰＶＡヒドロゲルを作製する方法であって、
ａ）ポリ（ビニルアルコール）（ＰＶＡ）の水溶液をポリ（アクリル酸）（ＰＡＡ）の水溶液に室温以上の温度で接触させることによって、均質ＰＶＡ−ＰＡＡ溶液を形成するステップと、
ｂ）前記ＰＶＡ−ＰＡＡ溶液をポリエチレングリコール（ＰＥＧ）の水溶液に接触させることによって、均質ＰＶＡ−ＰＡＡ−ＰＥＧ溶液を形成するステップと、
ｃ）前記ＰＶＡ−ＰＡＡ−ＰＥＧ溶液を室温以下に冷却することによって、ＰＶＡヒドロゲルを形成するステップと、
を含む、方法。
【請求項２】
ＰＶＡヒドロゲルを作製する方法であって、
ａ）ポリ（ビニルアルコール）（ＰＶＡ）の水溶液をポリ（アクリル酸）（ＰＡＡ）の水溶液に室温以上の温度で接触させることによって、均質ＰＶＡ−ＰＡＡ溶液を形成するステップと、
ｂ）前記ＰＶＡ−ＰＡＡ溶液を鋳型に注入し、その後、室温まで冷却することによって、前記ＰＶＡヒドロゲルの形成を可能にするステップと、
ｃ）前記ＰＶＡヒドロゲルを０℃以下の温度で凍結することによって冷却するステップと、
ｄ）前記ＰＶＡヒドロゲルを０℃以上の温度で融解するステップと、
ｅ）ＰＶＡヒドロゲルをＰＥＧ溶液に浸漬させることによって、前記ＰＶＡヒドロゲルへの前記ＰＥＧの拡散を可能にするステップと、
を含む、方法。
【請求項３】
ＰＶＡヒドロゲルを作製する方法であって、
ａ）ポリ（ビニルアルコール）（ＰＶＡ）の水溶液をポリ（アクリル酸）（ＰＡＡ）の水溶液に室温以上の温度で接触させることによって、均質ＰＶＡ−ＰＡＡ溶液を形成するステップと、
ｂ）前記ＰＶＡ−ＰＡＡ溶液をポリエチレングリコール（ＰＥＧ）の水溶液に接触させることによって、均質ＰＶＡ−ＰＡＡ−ＰＥＧ溶液を形成するステップと、
ｃ）前記ＰＶＡ−ＰＡＡ−ＰＥＧ溶液を鋳型に注入し、その後、室温まで冷却することによって、前記ＰＶＡヒドロゲルの形成を可能にするステップと、
ｄ）前記ＰＶＡヒドロゲルを０℃以下の温度で凍結することによって冷却するステップと、
ｅ）前記ＰＶＡヒドロゲルを０℃以上の温度で融解するステップと、
を含む、方法。
【請求項４】
前記ＰＶＡ：ＰＡＡ比率は、約９９．９：０．１〜５：５である、請求項２に記載の方法。
【請求項５】
ＰＶＡ−ＰＡＡ溶液における全ポリマー含量は、約１０％〜約５０％である、請求項２に記載の方法。
【請求項６】
前記ＰＶＡヒドロゲルは、前記ＰＥＧ溶液に浸漬されることによって、前記ＰＶＡヒドロゲルへの前記ＰＥＧの拡散を可能にする、請求項２に記載の方法。
【請求項７】
前記ＰＶＡ−ＰＡＡ溶液は、予熱した鋳型に注入し、その後、室温まで冷却することによって、前記ＰＶＡヒドロゲルの形成を可能にする、請求項２に記載の方法。
【請求項８】
前記ＰＶＡ−ＰＡＡ−ＰＥＧ溶液は、予熱した鋳型に注入し、その後、室温まで冷却することによって、前記ＰＶＡヒドロゲルの形成を可能にする、請求項２に記載の方法。
【請求項９】
前記ＰＶＡ−ＰＡＡ溶液は、室温以上の温度から約９０℃に加熱される、請求項２に記載の方法。
【請求項１０】
前記ＰＶＡ−ＰＡＡ溶液は、予熱した鋳型に注入し、その後、０℃以下で凍結させ、０℃以上の温度まで融解することによって、前記ＰＶＡヒドロゲルの形成を可能にする、請求項２に記載の方法。
【請求項１１】
前記ＰＶＡ−ＰＡＡまたはＰＶＡ−ＰＡＡ−ＰＥＧ溶液は、予熱した鋳型に注入し、その後、０℃以下で凍結させ、０℃以上の温度まで融解することによって、前記ＰＶＡヒドロゲルの形成を可能にする、請求項２に記載の方法。
【請求項１２】
前記ＰＶＡヒドロゲルは、水または生理食塩水において再水和される、請求項２に記載の方法。
【請求項１３】
前記凍結融解ステップは、少なくとも２〜１００回繰り返される、請求項２に記載の方法。
【請求項１４】
前記凍結融解ステップは、少なくとも２回、３回、４回、５回、６回、７回、８回、９回、１０回、またはそれ以上繰り返される、請求項２に記載の方法。
【請求項１５】
前記ＰＶＡヒドロゲルは、前記含水量の一部または全部を除去するために脱水される、請求項２に記載の方法。
【請求項１６】
前記ＰＶＡヒドロゲルは、
ａ）前記ＰＶＡヒドロゲルを有機溶媒に接触させるステップであって、前記ヒドロゲルは、前記溶媒において可溶性ではないポリマーを含み、前記溶媒は、水において少なくとも部分的に混和性である、ステップと、
ｂ）前記ヒドロゲルを室温で空気乾燥させるか、または前記ヒドロゲルを加熱乾燥させるステップと、
を含む方法によって脱水される、請求項２に記載の方法。
【請求項１７】
前記ＰＶＡヒドロゲルは、
ａ）前記ＰＶＡヒドロゲルを有機溶媒に接触させるステップであって、前記ヒドロゲルは、前記溶媒において可溶性ではないポリマーを含み、前記溶媒は、水において少なくとも部分的に混和性である、ステップと、
ｂ）前記ヒドロゲルを少なくとも１回の凍結融解サイクルに供し、前記ヒドロゲルを室温まで温めるステップと、
を含む方法によって脱水される、請求項２に記載の方法。
【請求項１８】
前記脱水は、前記ヒドロゲルを、
ａ）非溶媒であって、
ｉ）前記非溶媒は、ＰＥＧ、アルコール、アセトン、飽和食塩水、ビタミン、またはカルボン酸、アルカリ金属の塩の水溶液である、非溶媒、
ii）前記非溶媒は、水、ＰＥＧ、ビタミン、ポリマー、エステル、プロテオグリカン、およびカルボン酸を含む、２つ以上の成分を含有する、非溶媒、または
ｂ）超臨界流体、
に配置することによって行われる、請求項１５に記載の方法。
【請求項１９】
前記脱水は、約４０℃〜２００℃以上で行われる、請求項１５に記載の方法。
【請求項２０】
前記脱水は、１００％の空気、１００％の不活性ガス、０．１％〜９９．９％の空気と混合した１つまたはそれ以上の不活性ガスの混合物、または０．１％〜９９．９％の酸素を含有する１つまたはそれ以上の不活性ガスの混合物を含有する雰囲気において行われる、請求項１５に記載の方法。
【請求項２１】
前記脱水ヒドロゲルは、前記脱水ヒドロゲルを、
ｉ）水、食塩溶液、リンゲル溶液、食塩水、緩衝液等に、
ii）湿度室、および／または
iii）室温もしくは高温、
に配置することによって再水和される、請求項１５に記載の方法。
【請求項２２】
前記ＰＶＡヒドロゲルは、平衡になるように再水和される、請求項２に記載の方法。
【請求項２３】
１９：１のＰＶＡ：ＰＡＡ比率を有する、１．６５４ｗ／ｗ％含水ＰＡＡ溶液および２５％全ポリマーを含有するＰＶＡ−ＰＡＡ溶液のｐＨｍｔは、約３．０〜約５．５である、請求項２に記載の方法。
【請求項２４】
請求項２に記載の工程によって作製されるＰＶＡヒドロゲル。
【請求項２５】
前記ＰＶＡヒドロゲルは、ＰＶＡ−ＰＡＡコポリマー、ポリ（エチレンオキシド）（ＰＥＯ）ＰＡＡコポリマー、ポリ（メタクリル酸）（ＰＭＡＡ）、ポリビニルピロリドン（ＰＶＰ）、ヒアルロン酸（ＨＡ）、およびポリ（アリルアミン塩酸塩）（ＰＡＨ）から成る群より選択される１つまたはそれ以上の親水性ポリマーを含む、請求項２に記載の工程によって作製されるＰＶＡヒドロゲル。
【請求項２６】
前記ヒドロゲルは、水および／または１つもしくはそれ以上の他の成分を含み、該成分は、異なる分子量のＰＥＧ、または異なる分子量のＰＥＧの混合物である、請求項２に記載の工程によって作製されるＰＶＡヒドロゲル。
【請求項２７】
請求項２に記載の工程によって作製される脱水ヒドロゲルを含む、ＰＶＡヒドロゲル。
【請求項２８】
請求項２４に記載のＰＶＡヒドロゲルを含む、医療移植片。